СПОСОБ ПОЛУЧЕНИЯ ВЫСОКОРЕАКЦИОННОСПОСОБНЫХ ГОМОПОЛИМЕРОВ ИЛИ СОПОЛИМЕРОВ ИЗОБУТЕНА

1. Способ получения высокореакционноспособных гомополимеров или сополимеров изобутена с содержанием концевых винилиденовых двойных связей на конце полиизобутеновых цепей не менее 50 мол.%, отличающийся тем, что изобутен или содержащую изобутен смесь мономеров полимеризуют в присутствии активного в качестве катализатора полимеризации комплекса тригалогенида алюминия и донора или в присутствии комплекса галогенида алкилалюминия и донора, содержащих в качестве донора органическое соединение с не менее чем одной функциональной группой простого эфира или с функциональной группой эфира карбоновой кислоты.
2. Способ по п.1, отличающийся тем, что изобутен или содержащую изобутен смесь мономеров полимеризуют в присутствии активного в качестве катализатора полимеризации комплекса трихлорида алюминия и донора.
1
2
1
2
3. Способ по п.1, отличающийся тем, что используют комплекс тригалогенида алюминия и донора или же комплекс галогенида алкилалюминия и донора, которые в качестве донора содержат простой эфир с двумя углеводородными остатками общей формулы R-O-R, где вариативные структурные единицы R и R независимо одна от другой означают алкильные остатки с числом атомов углерода от одного до двадцати, циклоалкильные остатки с числом атомов углерода от пяти до восьми, арильные остатки с числом атомов углерода от шести до двадцати или арилалкильные остатки с числом атомов углерода от семи до двадцати.
3
4
3
4
4. Способ по п.1, отличающийся тем, что используют комплекс тригалогенида алюминия и донора или же комплекс галогенида алкилалюминия и донора, которые в качестве донора содержат эфир карбоновой кислоты с углеводородными остатками общей формулы R-COOR, где вариативные структурные единицы R и R независимо одна от другой означают алкильные остатки с числом атомов углерода от одного до двадцати, циклоалкильные остатки с числом атомов углерода от пяти до восьми, арильные остатки с числом атомов углерода от шести до двадцати или арилалкильные остатки с числом атомов углерода от семи до двадцати.
5. Способ по п.1, отличающийся тем, что используют комплекс тригалогенида алюминия и донора или комплекс галогенида алкилалюминия и донора, при этом донорное соединение содержит в сумме от трех до шестнадцати атомов углерода.
3
3
6. Способ по п.1, отличающийся тем, что полимеризацию проводят, используя при этом моно- или полифункциональный инициатор, выбираемый из органических гидроксильных соединений, у которых одна или несколько гидроксильных групп в каждом отдельном случае связаны с атомом углерода в состоянии sp-гибридизации, органических галогенированных соединений, у которых один или несколько атомов галогенов в каждом отдельном случае связаны с атомом углерода в состоянии sp-гибридизации, а также воды.
7. Способ по п.6, отличающийся тем, что инициатор выбирают из воды, метанола, этанола, 1-фенилэтанола, 1-(п-метоксифенил)этанола, н-пропанола, изопропанола, 2-фенил-2-пропанола, н-бутанола, изобутанола, втор-бутанола, трет-бутанола, 1-фенил-1-хлорэтана, 2-фенил-2-хлорпропана, трет-бутилхлорида и 1,3- или 1,4-бис-(1-гидрокси-1-метилэтил)бензола.
8. Способ по п.1, отличающийся тем, что полимеризацию проводят в присутствии азотсодержащего соединения со свойствами основания в количестве от 0,01 до 10 ммоль, в каждом отдельном случае из расчета на 1 моль используемого изобутенового мономера при гомополимеризации изобутена или, соответственно, на 1 моль общего количества используемых полимеризующихся мономеров при сополимеризации изобутена.
9. Способ по п.8, отличающийся тем, что в качестве азотсодержащего соединения со свойствами основания используют пиридин или производное пиридина.
n
10. Способ по п.1 отличающийся тем, что получают высокореакционноспособные гомополимеры или сополимеры изобутена со среднечисловой молекулярной массой M от 500 до 250000.
11. Способ по п.1, отличающийся тем, что получают высокореакционноспособные гомополимеры или сополимеры изобутена с полидисперсностью от 1,05 до менее 3,5.
12. Способ по п.1, отличающийся тем, что полимеризацию проводят при температуре от -60°C до -15°C.
13. Способ по одному из пп.1-12, отличающийся тем, что полимеризацию проводят в галогенированном алифатическом углеводороде или в смеси галогенированных алифатических углеводородов или же в смеси не менее чем одного галогенированного алифатического углеводорода и не менее чем одного алифатического, циклоалифатического или ароматического углеводорода в качестве инертного разбавителя.
14. Изобутеновые полимеры общей формулы I
,
10
11
12
где R, R и R независимо друг от друга означают атом водорода, алкильную группу с числом атомов углерода от одного до двадцати, циклоалкильную группу с числом атомов углерода от пяти до восьми, арильную группу с числом атомов углерода от шести до двадцати, алкиларильную группу с числом атомов углерода от семи до двадцати или фенильную группу, при этом ароматическое ядро может нести еще в качестве заместителей один или несколько алкильных остатков с числом атомов углерода от одного до четырех или алкоксильных остатков с числом атомов углерода от одного до четырех или же группировок общей формулы II
,
10
11
12
10
11
12
при этом по крайней мере один из вариативных остатков R, R или R означает атом водорода и по крайней мере один из вариативных остатков R, R или R означает фенильную группу, которая может быть замещена еще одним или несколькими алкильными остатками с числом атомов углерода от одного до четырех или одним или несколькими алкоксильными остатками с числом атомов углерода от одного до четырех или же группировками общей формулы II, и
n означает число от 9 до 4500.